(57)【要約】  本発明の光導波路モジュール１００は、基板１と、基板１の一方の面１ｂ側に形成された光導波路と、基板１の他方の面１ａ側に形成された複数のレンズ３とを有する。光導波路２は、両端部に傾斜部２ｂを有しており、複数のレンズ３は、基板１を挟んで傾斜部２ｂと対向する位置にそれぞれ形成されている。光導波路２及び複数のレンズ３はいずれも樹脂硬化物からなり、基板１の屈折率は光導波路２及び複数のレンズ３のいずれの屈折率よりも低くなっている。
2008062836.tif 000002
【特許請求の範囲】
【請求項１】
基板と、前記基板の一方の面側に形成された光導波路と、前記基板の他方の面側に形成された複数のレンズとを有する光導波路モジュールであって、
前記光導波路はその両端部に傾斜部を有し、
前記複数のレンズは、前記基板を挟んで前記傾斜部と対向する位置にそれぞれ形成されており、
前記光導波路及び前記複数のレンズはいずれも樹脂硬化物からなり、
前記基板の屈折率は前記光導波路及び前記複数のレンズのいずれの屈折率よりも低いことを特徴とする光導波路モジュール。
【請求項２】
前記基板がガラスであることを特徴とする請求項１記載の光導波路モジュール。
【請求項３】
前記ガラスが石英ガラスであることを特徴とする請求項２記載の光導波路モジュール。
【請求項４】
前記光導波路は、前記基板の一方の面上に形成された光導波路側ベース層上に形成されていることを特徴とする請求項１〜３のいずれか一項に記載の光導波路モジュール。
【請求項５】
前記光導波路側ベース層の厚さは５μｍ以下であることを特徴とする請求項４に記載の光導波路モジュール。
【請求項６】
前記複数のレンズは、前記基板の他方の面上に形成されたレンズ側ベース層上にそれぞれ形成されていることを特徴とする請求項１〜５のいずれか一項に記載の光導波路モジュール。
【請求項７】
前記レンズは、周縁に鍔が形成されているレンズであることを特徴とする請求項１〜６のいずれか一項に記載の光導波路モジュール。
【請求項８】
前記光導波路を前記基板の一方の面側に複数備える請求項１〜７のいずれか一項に記載の光導波路モジュール。
【請求項９】
複数の前記光導波路が、それぞれ前記基板の一方の面側に同時に成形されたものであることを特徴とする請求項１〜８のいずれか一項に記載の光導波路モジュール。
【請求項１０】
前記複数のレンズは、それぞれ前記基板の前記他方の面側に同時に成形されたものであることを特徴とする請求項１〜９のいずれか一項に記載の光導波路モジュール。
【請求項１１】
前記レンズは、前記光導波路と外部光学系との結合レンズであることを特徴とする請求項１〜１０のいずれか一項に記載の光導波路モジュール。
【請求項１２】
光導波路の形状に対応する凹み部を有する第１の型の、当該凹み部に第１の樹脂前駆体が満たされた状態で、当該第１の樹脂前駆体を基板に密着させて硬化させることにより、前記基板の一方の面側に、両端に傾斜部を有する前記光導波路を形成する光導波路形成ステップと、
レンズの形状に対応する凹み部を有する第２の型の、当該凹み部に第２の樹脂前駆体が満たされた状態で、当該第２の樹脂前駆体を前記基板に密着させて硬化させることにより、前記基板を挟んで前記基板の他方の面側に、前記レンズを形成するレンズ形成ステップと、を有しており、
前記第１の樹脂前駆体及び前記第２の樹脂前駆体の少なくとも一方を硬化させる前に、前記光導波路の前記傾斜部と前記レンズとが対向して配置されるように、前記第１の型及び前記第２の型の少なくとも一方を位置決めすることを特徴とする光導波路モジュールの製造方法。
【請求項１３】
前記第１の型及び前記第２の型の少なくとも一方はアライメントマークを有しており、前記アライメントマークを基準として、前記第１の型及び前記第２の型の少なくとも一方を位置決めすることを特徴とする請求項１２記載の光導波路モジュールの製造方法。
【請求項１４】
前記光導波路形成ステップでは、
前記光導波路と前記基板との間に厚さ５μｍ以下の光導波路側ベース層が形成されるように、前記第１の型と前記基板との間隔調整を行うことを特徴とする請求項１２又は１３に記載の光導波路モジュールの製造方法。
【請求項１５】
前記第２の型は、
周縁に鍔が形成されたレンズに対応した凹み部を有することを特徴とする請求項１２〜１４のいずれか一項に記載の光導波路モジュールの製造方法。
【請求項１６】
前記鍔は、前記レンズの周縁に連続して形成されたものであることを特徴とする請求項１５に記載の光導波路モジュールの製造方法。
【発明の詳細な説明】
【技術分野】
【０００１】
本発明は、ボード間、チップ間等を接続する光導波路モジュール及びその製造方法に関する。
【背景技術】
【０００２】
最近、集積回路における信号配線の高速度化・高密度化に伴い、光導波路を用いた光配線技術が注目されている。このような事情の下、製造が容易で且つ低価格の樹脂材料を用いた光導波路が注目されている。【０００３】
樹脂製の光導波路の製造方法としては、様々な方法が提案されている。例えば、特許文献１では、クラッド層及びコア層が共に樹脂であり、実装基板の一方の面にレンズ、他方の面に導波路を形成した構成の光導波路モジュールが提案されている。【０００４】
また、特許文献２は、コア層とクラッド層の双方に樹脂材料を用い、クラッド層に補強構造を設けることにより、光導波路モジュールの強度を向上する試みがなされている。
【特許文献１】特開２００５−１８１６４５号公報
【特許文献２】特開２００５−３３８１２５号公報
【発明の開示】
【発明が解決しようとする課題】
【０００５】
しかしながら、特許文献１のレンズと光導波路とを一体化する製造方法では、クラッド層及びコア層の双方がともに樹脂製であるため、熱や外力により変形しやすいうえ、さらにレンズがクラッド層と一体で構成されているため屈折率の高い樹脂をレンズに用いることができず、所望の屈折力を得るためにレンズの厚みを厚くする必要があり、設計上の自由度が低いという問題がある。また、樹脂の吸湿性のため光導波路モジュールが膨張し、光軸が次第にずれるという問題がある。さらに、樹脂を成形して所望の形状とする工程において、型から樹脂成形品を剥離する際に、変形し易く、製品歩留まりが悪いという問題がある。【０００６】
また、特許文献２の方法では、モジュール構造が複雑であるため、製造工程も複雑化し、その結果、生産コストも高くなってしまうという問題がある。【０００７】
ところで、入出射用レンズと光導波路とを押圧成形により一体モジュール化することはこれまで実施されていない。押圧成形によって光導波路を製造する場合、押圧時に紫外線硬化樹脂が光導波路キャビティ部に充填されるのみならず、余剰樹脂により、キャビティ部の外にも樹脂層が形成されてしまうことが懸念される。この樹脂層は、実際に光導波路として使用する際、光の漏れ、光損失増加の原因となり得る。また、対向して設けられる光導波路及びレンズを、それぞれ形成する際に、光導波路の光の入出射部である傾斜部とレンズ光軸とのアライメントのずれが発生し、光損失の原因となり得る。【０００８】
本発明は、上記事情に鑑みてなされたものであり、高い設計の自由度を有しつつ、光の結合効率に十分優れた光導波路モジュールを提供することを目的とする。また、本発明では、高い生産性でレンズ及び光導波路を十分な位置精度をもって形成できる光導波路モジュールの製造方法を提供することを目的とする。
【課題を解決するための手段】
【０００９】
上記課題を達成するため、本発明では、基板と、前記基板の一方の面側に形成された光導波路と、前記基板の他方の面側に形成された複数のレンズとを有する光導波路モジュールであって、前記光導波路はその両端部に傾斜部を有し、前記複数のレンズは、前記基板を挟んで前記傾斜部と対向する位置にそれぞれ形成されており、前記光導波路及び前記複数のレンズはいずれも樹脂硬化物からなり、前記基板の屈折率は前記光導波路及び前記複数のレンズのいずれの屈折率よりも低いことを特徴とする光導波路モジュールを提供する。【００１０】
本発明の光導波路モジュールは、前記基板がガラスであることが好ましい。また、前記ガラスが石英ガラスであることがより好ましい。【００１１】
また、本発明の光導波路モジュールにおいて、光導波路は、前記基板の一方の面上に形成された光導波路側ベース層上に形成されていることが好ましい。【００１２】
また、本発明の光導波路モジュールにおいて、前記光導波路側ベース層の厚さは５μｍ以下であることが好ましい。【００１３】
また、本発明の光導波路モジュールにおいて、前記複数のレンズは、前記基板の他方の面上に形成されたレンズ側ベース層上にそれぞれ形成されていることが好ましい。【００１４】
また、本発明の光導波路モジュールにおいて、前記レンズは、周縁に鍔が形成されているレンズであることが好ましい。【００１５】
また、本発明の光導波路モジュールは、前記光導波路を前記基板の一方の面側に複数備えることが好ましい。【００１６】
上記の光導波路モジュールにおいて、複数の前記光導波路が、それぞれ前記基板の一方の面側に同時に成形されたものであることが好ましい。また、前記複数のレンズは、それぞれ前記基板の前記他方の面側に同時に成形されたものであることが好ましい。また、前記レンズは、前記光導波路と外部光学系との結合レンズであることが好ましい。【００１７】
本発明では、また、光導波路の形状に対応する凹み部を有する第１の型の、当該凹み部に第１の樹脂前駆体が満たされた状態で、当該第１の樹脂前駆体を基板に密着させて硬化させることにより、前記基板の一方の面側に、両端に傾斜部を有する前記光導波路を形成する光導波路形成ステップと、レンズの形状に対応する凹み部を有する第２の型の、当該凹み部に第２の樹脂前駆体が満たされた状態で、当該第２の樹脂前駆体を前記基板に密着させて硬化させることにより、前記基板を挟んで前記基板の他方の面側に、前記レンズを形成するレンズ形成ステップと、を有しており、前記第１の樹脂前駆体及び前記第２の樹脂前駆体の少なくとも一方を硬化させる前に、前記光導波路の前記傾斜部と前記レンズとが対向して配置されるように、前記第１の型及び前記第２の型の少なくとも一方を位置決めすることを特徴とする光導波路モジュールの製造方法を提供する。【００１８】
また、本発明の光導波路モジュールの製造方法では、前記第１の型及び前記第２の型の少なくとも一方はアライメントマークを有しており、前記アライメントマークを基準として、前記第１の型及び前記第２の型の少なくとも一方を位置決めすることが好ましい。【００１９】
本発明の前記光導波路形成ステップでは、前記光導波路と前記基板との間に厚さ５μｍ以下の光導波路側ベース層が形成されるように、前記第１の型と前記基板との間隔調整を行うことが好ましい。【００２０】
また、本発明の光導波路モジュールの製造方法において、前記第２の型は、周縁に鍔が形成されたレンズに対応した凹み部を有することが好ましい。【００２１】
また、本発明の光導波路モジュールの製造方法において、前記鍔は、前記レンズの周縁に連続して形成されたものであることが好ましい。
【発明の効果】
【００２２】
本発明の光導波路モジュールは、光導波路及びレンズが基板とは別に形成されているため、熱による変形が少なく位置精度に十分優れている。このため、光の結合効率も十分に優れている。また、基板の屈折率が、該基板の両面上に設けられる光導波路及びレンズの屈折率よりも低いため、光導波路の機能を損なうことなくレンズの厚みを薄くすることができる。また、光導波路及びレンズが基板とは別に形成できるため、より屈折率の高い樹脂を用いてレンズを構成することが可能になり、レンズの厚みをより薄くでき、設計の自由度が十分に高い。【００２３】
さらに、光導波路及びレンズをともに押圧成形により形成するため、低コストであり、高精度な光導波路モジュールを効率的に製造することができる。
【図面の簡単な説明】
【００２４】
【図１】本発明の好適な実施形態に係る光導波路モジュールの断面構造を模式的に示す模式断面図である。
【図２】フォトレジストを用いたレンズ型作製方法を模式的に示す工程断面図である。
【図３】フォトレジストを用いた光導波路型作製方法を模式的に示す工程断面図である。
【図４】光導波路型を用いた押圧成形により光導波路を形成する光導波路形成ステップを模式的に示す工程断面図である。
【図５】基板上にレンズ型を用いてレンズを形成するレンズ形成ステップを模式的に示す図である。
【符号の説明】
【００２５】
１…基板、２…導波路、２ｂ…傾斜部、６…光導波路側ベース層、３…レンズ、３ａ…レンズ本体、３ｂ…鍔、５…基準突起部、７…レンズ側ベース層、２１，３１…フォトレジスト層、２２，３２…基板、２５，３６…透明基板（押し板）、２６，３５，４０…光硬化型樹脂（紫外線硬化型樹脂）、２４，２７…突起部、２３，３３…グレースケールマスク、３４，２００…レジスト型マスター、３７…光導波路型、４５…ＣＣＤカメラ。
【発明を実施するための最良の形態】
【００２６】
図１は本発明の好適な実施形態に係る光導波路モジュールの断面構造を模式的に示す模式断面図である。光導波路モジュール１００は、石英ガラス製の実装基板１と、実装基板１の一方の面１ｂ上に形成された光導波路部材２０と、実装基板１の他方の面１ａ上に形成されたレンズ部材３０とを備える。【００２７】
光導波路部材２０は、光導波路２と光導波路側ベース層６とを備えており、光導波路側ベース層６は、実装基板１と光導波路２との間に所定の厚みで設けられる。【００２８】
レンズ部材３０は、レンズ３とレンズ側ベース層７と基準突起部５とを備えており、レンズ側ベース層７は、実装基板１とレンズ３及び基準突起部５との間に所定の厚みで設けられる。一対の基準突起部５は、レンズ３から所定の間隔で離れており、レンズ３を挟むようにして、レンズ３と同様にレンズ側ベース層７上に設けられる。この基準突起部５は、実装基板１のレンズ側とは反対側の面１ｂに形成される光導波路２成形時の基準になるとともにレンズ３を保護する機能を有する。【００２９】
なお、図１では、便宜上一つのレンズしか示していないが、実際は、光導波路モジュール１００は、実装基板１の一方の面１ａ側（図１の右方）に、レンズ３と同様の別のレンズを備える。また、光導波路２も、同様に図示されている傾斜部２ｂとは反対側の端部に別の傾斜部を備える。そして、当該別の傾斜部に対向するように図示されていない前記別のレンズが設けられる。光導波路２の一方の傾斜部は光の入射部として機能し、他方の傾斜部は光の出射部として機能する。【００３０】
レンズ３は、光信号の入射または出射用のレンズとして機能する。レンズ３は、光の進路を変えるための曲面を有する凸型のレンズ本体部３ａと、レンズ本体部３ａの周縁に連続して設けられる鍔（台座部）３ｂとを有する。鍔３ｂは、後述するレンズ型作製において、レンズ型にあるリング形状の段差部分によって形成される。この段差部分は、フォトレジストを硬化させる際に発泡が発生した場合に、レンズ型と除去部分との間の緩衝領域として機能する。したがって、レンズ３には周縁に鍔３ｂが設けられることによって、光の結合効率を一層向上することができる。【００３１】
光導波路２は、光信号を伝送する本体部２ａと、光導波路２に光信号を入出力する際に光の進行方向を変更する傾斜部２ｂとを有する。傾斜部２ｂは、レンズ３の光軸位置を光導波路２の傾斜部２ｂに対応させるため、レンズ３と対向するように設けられる。傾斜部２ｂは、図１に示すレンズ３と傾斜部２ｂとを結ぶ光軸の方向と光導波路２の長手方向に平行な断面において、実装基板１の面１ｂと、光導波路２と光導波路側ベース層６との接触面とのなす角度が４５度となるように傾斜している。【００３２】
光導波路２の光伝送路部分である本体部２ａの光の伝送方向に垂直な方向の断面は、通常、一辺が数μｍから数十μｍの矩形形状をしている。伝送路は、当然伝送したい必要な長さが求められる。長さは用途によって異なるが、通常、短いものでも数ミリ以上は必要となる。この間に、急激な形状変化や段差があると、光が乱反射されて、伝送特性が悪化する傾向がある。原理的に光の全反射を用いているため、本体部２ａの光の伝送路の各面は平面性が求められる。【００３３】
なお、実装基板１としては石英ガラスの他に、一般のガラスを用いてもよい。実装基板１を一般のガラスや石英ガラスとすることによって、全て樹脂製でレンズを一体化した光導波路モジュールに比べて、熱や外力に対する変形を抑制して、光導波路モジュール１００全体の寸法精度を向上させることができる。したがって、安定した精度で高品質な光導波路を得ることができる。例えば、実装基板１の厚さを０．５ｍｍ以上とすれば、製造時、とりわけレンズ型や光導波路型からレンズや光導波路を離型する際の破損や変形を十分に抑制することができる。これによって、歩留まりが良くなり、高い生産性を確保することができる。【００３４】
ここで、光導波路モジュール１００における光の入出射経路について説明する。レンズ３から入射した光は、実装基板１を挟んで当該レンズ３とは対向する位置に形成されている、光導波路２の傾斜部２ｂに進行する。そして、光の進行方向は、当該傾斜部２ｂで全反射されることにより９０度変えられ、光導波路２の長手方向に切り替えられる。実装基板１は、コア層である光導波路よりも低い屈折率を有しており、光導波路モジュール１００においてクラッド層として機能する。進行方向が長手方向に切り替えられた光は、図示されていないもう一方の傾斜部に到達し、再び進行方向が９０度変えられる。その後、実装基板１を挟んで当該傾斜部に対向して設けられている別のレンズから出射される。【００３５】
なお、本実施形態では、実装基板１として屈折率の低い石英ガラス基板を用いている。このため、レンズ３は屈折率の高い材料で形成することができる。このため、レンズを薄肉化することができ、光導波路モジュールの設計の自由度を向上させることができる。【００３６】
実装基板１の面１ａ、１ｂにそれぞれ形成される、光導波路２及び光導波路ベース層６を有する光導波路部材２０と、レンズ３、基準突起部５及びレンズベース層７を有するレンズ部材３０とは、双方とも紫外線硬化型樹脂を用いて押圧成形方法により形成される。なお、光導波路部材２０及びレンズ部材３０は、寸法精度と強度とを高水準で両立する観点から、型を用いた押圧成形により、それぞれ一体的に形成されることが好ましい。【００３７】
次に、本発明の光導波路モジュールの製造方法について説明する。本実施形態では、基板に実装される光導波路モジュールを、押圧成形で形成するため、予めレンズ型及び光導波路型を作製する必要がある。そこで、グレースケールマスク（ＧＳＭ）を用いた露光プロセス法によるレンズ型及び光導波路型の作製方法について説明する。【００３８】
（レンズ型作製）
作製するレンズ型は、光導波路へ光を導入又は光導波路から光を導出するためのレンズと、そのレンズ高さよりも高い基準突起部とを形成するために用いられる。【００３９】
図２は、フォトレジストを用いたレンズ型作製方法を模式的に示す工程断面図である。本実施形態では、まず、ＧＳＭ露光方式でレンズ形状を有するレジスト型マスターを形成し、その後当該レジスト型マスターを用いてレンズ型（サブマスター）を形成する。以下に、レンズ型作製方法の詳細について説明する。【００４０】
＜塗布工程＞
まず、レジスト型マスターを形成するために基板を用意する。基板としては、平面性の良い石英ガラスやＳｉウエハ等を用いることができる。特に形状を最終的にエッチングによって彫り込む場合にはそのエッチング工程にあった基板を用意する。本実施形態では石英ガラスを用いるが、基板の材質は特に限定されるものではない。【００４１】
次に、図２（ａ）に示すように、石英ガラス基板２２の面上にフォトレジスト層２１を、最終的に形成するレンズの厚みに応じた厚さにスピンコートやスプレーなどにより塗布する。なお、ここでは図示しないが、フォトレジスト層２１と基板２２との密着性を確保するために、フォトレジスト層２１を塗布する前に、下地として基板２２にアンカーコートを塗ってもよい。フォトレジストを基板２２の面上に塗布した後、不要なガスを抜くためにプリベイク処理を行うことが好ましい。このプリベイク処理を行うことでフォトレジストの感度が安定し、オーバーパワー露光による発泡を抑制することができる。【００４２】
＜露光・現像工程＞
次に、図２（ｂ）に示すように、塗布したフォトレジスト層を予めレンズ形状に応じて作製されたグレースケールマスク２３を用いて露光し、現像を行って、レジスト型マスター２００を形成する。【００４３】
レジスト型マスター２００を形成する前に、必要に応じて複数のマスクを準備する。本実施形態では、上記のグレースケールマスク（ＧＳＭ）２３、突起形成用マスク及びアライメントマーク形成用マスクの３枚のマスクを用いる。なお、図２（ｂ）はグレースケールマスク２３を用いる場合を示している。【００４４】
グレースケールマスク（ＧＳＭ）２３の作製においては、まず、使用するレジストの感度曲線や現像の影響、エッチングレートなどのデータを元に、所望のレンズ形状に該当する開口率を決定する必要がある。そして、この開口率に整合するように、遮光点群もしくは開口穴群を配列させる。マスクは、通常Ｃｒ膜を用いて、電子ビーム描画装置にて作製され、リフトオフ法やウエットエッチング法などで不要部分が取り除かれる。【００４５】
なお、ＧＳＭは、直接電子ビーム描画装置により作製してもよい。また、ステッパーで５倍縮小露光マスクとして、電子ビーム描画装置により５倍のサイズのマスクを作製するようにしてもよい。後者によれば、さらなる微細な穴を高精度に実現することができる。【００４６】
本実施形態では、グレースケールマスク２３としてポジ型の露光用マスクを用いる。厚いフォトレジスト層２１に、グレースケールマスク２３を介して露光を行うことにより、フォトレジスト層２１に任意の露光分布を与える。露光後、現像することにより、レンズ側レジスト型マスター２００を作製できる。この方法によれば、フォトレジスト層の基礎データと所望のレンズ形状とから、位置に応じて照射する露光量を求めて、グレースケールマスク２３を設計することができる。このような方法によれば、同一面内に正確に多数のレンズを作成することができ、また、任意の非球面形状を高精度にバラツキ無く作製することが可能となる。【００４７】
グレースケールマスク２３は、使用する露光装置の分解解像度よりも小さな開口数を持つパターンにすることが好ましい。これによって、なめらかな露光分布を形成することができる。また、実際には露光時にデフォーカスすることでさらになめらかな曲面を実現できる。【００４８】
また、レンズ部や凸部以外の露光には二値化マスクを用いる。レンズ型の形状として、何も形成されないエリア（樹脂硬化物が残存しないエリア）に相当する部分のレジストを除去する為、レンズや凸部などの必要な領域を隠す目的のマスクになる。こちらも電子ビーム描画により作製するが、通常、グレースケールマスクのような高精度な形状は必要としない。【００４９】
アライメントマーク形成用のマスクも電子ビーム描画にて作製することができる。なお、アライメントマークは、凸形状とすることも凹形状とすることも可能である。したがって、当該形状が形成可能なアライメントマーク形成用のマスクを作製する。【００５０】
上述の３枚のマスクを用いて、基板２２上に塗布されたフォトレジスト層２１の露光を行う。露光は通常の紫外線照射装置を用いて行うことができる。【００５１】
ここで、レンズ側レジスト型マスター２００のレンズに対応する突起部２４の縁部には、レンズの鍔を形成するための段差２４ｂが設けられている。この段差２４ｂは、樹脂硬化時の発泡によりレンズ形状が変形するのを防止するために設けられている。レジスト型マスター２００の突起部２７は、後述する後工程で形成される基準突起部３を形成するための突起である。【００５２】
本実施形態では、グレースケールマスク２３を用いて露光した後、突起形成用マスク（二値化マスク）を用いて凸部分以外のエリアの露光を行う。その後、アライメントマーク形成用マスクを用いて露光を行う。なお、各露光は投影縮小露光装置を用いて順次行う。【００５３】
特に、突起形成用マスクを用いての露光では、凸部もレンズ部分も何もない平坦部分の全てのレジストを除去する。この露光では、厚いフォトレジスト層を完全露光しようとするのでどうしてもオーバーパワーになりがちとなる。このようにパワーが過大な高エネルギーの光を照射すると、ガス（発泡）が発生して、レジスト形状を破壊する発泡現象が生じる傾向がある。この発泡現象を十分に抑制するために、図２（ｂ）に示すように、突起部２４には、周りに一段レジストを薄く残す処理をして、段差２４ｂを設けることが好ましい。これによって、樹脂硬化時に、レンズ形状の突起部２４の変形を十分に防止することができる。【００５４】
段差２４ｂを形成するためには、レンズ形状に対応する突起部２４のサイズをグレースケールマスクの透過率を調整することによって、レンズ本体の直径よりも大きな面積となるようにしておく。透過率の調整にあたっては、段差２４ｂの厚みがＳＡＧ量（レンズ中心厚）により異なるように設定することが好ましい。例えば、３０μｍのＳＡＧ量であれば、段差２４ｂの厚みが１０〜２５μｍとなるように透過率を調整することが好ましい。このようにすることで、平坦部分を完全除去するための露光において発泡が仮に発生したとしても、段差部２４ｂが緩衝領域として作用し、突起部２４のレンズ本体に対応する部分の変形を十分に抑制することができる。なお、ＧＳＭを用いたレンズ本体部分を形成するためにグレースケールマスクを用いて行う露光は、通常オーバーパワーで行わないため、ほとんど発泡現象は発生しない。【００５５】
露光完了後、通常の方法により現像を行う。露光された基板の表面に、現像液が均等に触れるように流すことにより、強く光の照射を受けた部分は多く除去され、弱く光の照射を受けた部分は少なく除去される。これによって、図２（ｂ）に示すように、マイクロレンズアレイのパターン（レンズ側レジスト型マスター２００）が得られる。【００５６】
レンズ側レジスト型マスター２００には、最終的に必要となるレンズや基準突起部、アライメントマークなどの形状が形成されている。なお、後述するレンズ形成ステップにおける離型をスムーズに行うため、完成したレジスト型マスター２００の表面に、公知の離型剤を塗布すること、及び／又は、Ｎｉ遮光膜を形成することが好ましい（図示しない）。【００５７】
なお、本実施形態では行っていないが、エッチングによって所望のパターンを石英ガラス基板などの安定物質に彫り込む事もできる。通常、ＲＩＥ（反応性イオンエッチング）、ＩＣＰ（誘導結合型プラズマ：Ｉｎｄｕｃｔｉｖｅｌｙ  Ｃｏｕｐｌｅｄ  Ｐｌａｓｍａ）などで石英ガラスなどの基板に転写する。このエッチングレートも変動しやすいので精密な形状を作製する場合は注意を要する。【００５８】
＜押圧成形工程＞
図２（ｃ）は、レンズ型を形成するための押圧成形工程を模式的に示している。上記の通り作製したレジスト型マスター２００を元にして、紫外線硬化型樹脂２６で型を取り、レンズ型２９（サブマスター）を形成する。具体的には、Ｎｉ遮光膜が表面に形成されたレジスト型マスター２００に紫外線硬化型樹脂２６を滴下し、透明基板（押し板）２５を押し当てて、マイクロレンズアレイのパターン面にこの紫外線硬化型樹脂２６をのばす。これにより、レジスト型マスター２００のパターン面に紫外線硬化型樹脂２６をまんべんなく薄く行き渡らせる。そして、紫外線硬化型樹脂をレジスト型マスター２００のパターン面と透明基板２５とに密着させる押圧成形を行う。なお、この際、透明基板２５とレジスト型マスター２００を備える基板２２との間に圧力をかけて、紫外線硬化型樹脂密着２６をレジスト型マスター２００のパターン面と透明基板２５とに十分密着させることが好ましい。【００５９】
＜樹脂硬化工程＞
図２（ｄ）は、樹脂硬化工程を模式的に示している。図２（ｃ）に示すような押圧成形工程を行った後、樹脂硬化工程では、紫外線を照射して紫外線硬化型樹脂２６を硬化させる。【００６０】
なお、レジスト型マスター２００の表面に予めＮｉ遮光膜を形成していれば、レジスト型マスター２００を構成する硬化樹脂の発泡を十分に防止することができる。特に、レンズ形成用の突起部２４の中心厚が厚い場合にＮｉ遮光膜を形成しておくことが有効である。その理由は以下の通りである。すなわち、レンズ形成用の突起部２４の中心厚が厚く、パターン形状の深さが深い場合、その深さにともない塗布する紫外線硬化型樹脂の層も厚くなり、樹脂硬化工程において、紫外線硬化型樹脂を硬化させるために高エネルギーの紫外線（ＵＶ光）の照射が必要となる。その結果、レジスト型マスター２００を形成する硬化樹脂中に潜在していた溶剤等が気化し、レジスト型マスター２００の表面に泡状の欠陥が発生する傾向がある。そこで、レジスト型マスター２００の表面にＮｉ遮光膜を形成することにより、紫外線硬化型樹脂を紫外線硬化する時のＵＶエネルギーをレジスト型マスター２００側に直接伝えないように遮光することができる。遮光膜は、Ｎｉ遮光膜に限定されるものではないが、通常のＮｉ遮光膜は、遮光性と離型性とを兼ね備えているために好ましく用いられる。【００６１】
なお、レンズの中心厚が厚くなく、パターン形状の深さも深くなければ、Ｎｉ遮光膜を用いずに、紫外線の照射エネルギー量を調整することにより、レジスト型マスター２００の表面の泡状の欠陥を十分に抑制することができる。このようにパターン形状に応じて、遮光膜の有無や膜厚、ＵＶ光の照射パワー量調整などを設定することができる。【００６２】
＜離型工程＞
図２（ｅ）は離型工程を模式的に示している。上記の樹脂硬化工程によって、硬化した樹脂をレジスト型マスター２００から離型することにより、レンズ型２９が完成する。【００６３】
レンズ型２９の紫外線硬化型樹脂の転写パターン面は、通常の方法によって、離型処理が施される。離型処理の方法としては、Ｎｉ薄膜形成法やフッ素系離型剤の処理が挙げられる。Ｎｉ薄膜形成法は、スパッタなどの方法で数十オングストローム程度の厚さのＮｉ薄膜をレンズ型２９の表面に形成する。また、フッ素系離型剤としては、通常の市販のものを用いることができ、シミ等の残らないフロン溶媒系のものが好ましく用いられる。【００６４】
数十オングストロームのＮｉ膜であれば、紫外線は十分透過可能である。したがって、後述するレンズ型形成ステップにおいて、ＵＶ光はレンズ型を透過して照射される。【００６５】
本実施形態では、レンズ型の製造方法の代表例として、グレースケールマスクを用いた露光法による製造方法について説明したが、それ以外の方法、例えば、光造形法によってレンズ型を製造してもよい。【００６６】
また、発泡現象は、二つの工程、すなわち、レジスト型マスターを形成する際の露光・現像工程と、レジスト型マスターから紫外線硬化型樹脂を転写してレンズ型を形成する際のＵＶ光による樹脂硬化工程とにおいて生じる場合がある。このため、レンズ型２９は、レンズの凸部を形成する凹み部２９ａと、リング状の凹み部２９ｂとを有している。凹み部２９ｂは、透明基板２５とレジスト型２９との接触面に平行な断面において、凹み部２９ａよりも大きい直径を有している。なお、リング状の凹み部２９ｂはレジスト型マスター２００の段差２４ｂに対応して形成される。【００６７】
（光導波路型作製）
図３は、フォトレジストを用いた光導波路型作製方法を模式的に示す工程断面図である。本実施形態では、光導波路形状のレジスト型マスターを形成し、その後当該レジスト型マスターを用いて光導波路型を形成する。本実施形態では、ＧＳＭと二値化マスクの２枚のマスクを用いて露光を行う。なお、レンズ型作製時にＧＳＭを用いたが、目標形状を傾斜平面とすれば同様な設計方法で傾斜部形成用のＧＳＭを作製することができる。【００６８】
基板の選択や、ＧＳＭや二値化マスクの作製、及び各工程は、前述のレンズ型と同様に行うことができるので、場合により重複する説明を省略する。【００６９】
＜塗布工程＞
まず、光導波路形状のレジスト型マスターを形成するために基板を用意する（図３（ａ））。基板３２は、レンズ型作製に用いた基板と同様のものを用いることができる。【００７０】
次に、図３（ａ）に示すように、基板３２の一方の面上に厚膜フォトレジスト３１を塗布する塗布工程を行う。この塗布工程は、レンズ型作製の塗布工程と同様にして行うことができる。【００７１】
＜露光・現像工程＞
次に、図３（ｂ）に示すように、傾斜部３４ｂのみをグレースケールマスク３３を用いて露光する。図３（ｂ）において、グレースケールマスク３３のうち中央部分３３ｂがグレースケールとなっている。そして、傾斜部３４ｂを露光する部分に相当するグレースケールマスク３３の端部３３ａは、中央部３３ｂに近いほど光の透過率が低くなっている。この傾斜部３４ｂは光路切り換えミラー（傾斜部）の形成に用いられる。光導波路の伝送部分の形成に相当する部分は、凸型に残す必要があるため、ここでは露光しない。【００７２】
続いて不要な平坦部分を露光し、突起部（導波路）を残すための二値化マスク露光を行う。特に導波路断面を台形ではなく矩形に近づけるため、比較的強いパワーで露光する。これによって、紫外線硬化型樹脂が硬化される。【００７３】
その後、必要に応じてアライメントマーク形成用の露光を行い、現像処理を行う。露光・現像工程は、レンズ型の形成と同様な方法で行うことができる。これによって、傾斜部３４ｂを有する光導波路型のレジスト型マスター３４が得られる。【００７４】
なお、光導波路型のレジスト型マスター３４においても、レンズ型のレジスト型マスター２００と同様にして、表面に、Ｎｉ遮光膜を形成することが好ましい。【００７５】
＜押圧成形工程＞
次に、レンズ型形成と同様にして、押圧成形工程を行う。図３（ｃ）は、光導波路型を形成するための押圧成形工程を模式的に示している。具体的には、Ｎｉ遮光膜を形成したレジスト型マスター３４のパターン面に紫外線硬化型樹脂を滴下し、透明基板（押し板）３６により樹脂をのばす。これにより、レジスト型マスター３４のパターン面に紫外線硬化型樹脂３５をまんべんなく薄く行き渡らせて、レジスト型マスター３４の形状を転写する。そして、紫外線硬化型樹脂をレジスト型マスター３４のパターン面と透明基板３６とに密着させる押圧成形を行う。なお、この際、透明基板３６とレジスト型マスター３４を備える基板３２との間に圧力をかけて、紫外線硬化型樹脂密着２６をレジスト型マスター３４のパターン面と透明基板３６とに密着させることが好ましい。【００７６】
＜樹脂硬化工程、離型工程＞
その後、レンズ型形成と同様に樹脂硬化工程を行い、図３（ｄ）に示すように光導波路型３４から離型する離型工程により、透明基板３６上に光導波路型３７が完成する。なお、レンズ型２９と同様に、光導波路型３７の紫外線硬化型樹脂の転写パターン面には、通常の方法によって、離型処理を施すことが好ましい。【００７７】
以上、レンズ型と導波路型の製造方法について説明した。なお、レンズ型及び光導波路型は、それぞれ一つの基板上に複数個の型を作製することにより、後述する光導波路モジュールの生産性を向上させることができる。【００７８】
（光導波路モジュールの製造）
次に、光導波路モジュールの製造法について説明する。光導波路モジュールは、実装基板の一方の面側に紫外線硬化型樹脂を用いて光導波路を形成し、実装基板の一方の面とは反対側の他方の面側に紫外線硬化型樹脂を用いてレンズを形成することによって得られる。【００７９】
（１）光導波路形成ステップ
光導波路形成ステップでは、実装基板の一方の面上に光硬化樹脂を用いて押圧成形により光導波路を形成する。【００８０】
図４は、光導波路型を用いた押圧成形により光導波路を形成する光導波路形成ステップを模式的に示す工程断面図である。まず、基板１の一方の面Ｑに、スピンコーターによるシランカップリング処理を施す。本実施形態では基板１として石英ガラスを用いている。なお、シランカップリング液は市販のものを用いることができる。具体的には、ＫＢＭ５０３（信越化学工業株式会社製、商品名）と酢酸酸性水とエタノールとの混合液を用いることができる。【００８１】
次に、図４（ａ）に示すように、光導波路型３７の導波路パターンを覆うように所定量の紫外線硬化型樹脂４０を滴下塗布する。【００８２】
この光導波路用の紫外線硬化型樹脂としては、本実施形態では、硬化収縮率が６〜７％、粘度が７６０ｍＰａ・S（２５℃）、硬化後の屈折率が１．５５３６のアクリル系光硬化型樹脂を用いている。なお、アクリル系光硬化型樹脂の他に、通常の光硬化型樹脂（紫外線硬化型樹脂）を用いることができる。【００８３】
紫外線硬化型樹脂が滴下塗布された光導波路型３７を減圧脱泡機中に入れて脱泡を行うことが好ましい。脱泡機の条件は、例えば、ヒータ加熱５０℃、減圧条件７５ｍｍＨｇとすることができる。脱泡終了後、例えば、８０℃のプレート上で基板１のＱ面で紫外線硬化型樹脂４０を光導波路型３７の方向（図４（ａ）の矢印方向）に加圧することにより、最終的に得られる光導波路側のベース層６の厚みを一層均一にすることができる。【００８４】
図４（ｂ）は、所定の形状となった樹脂に紫外線（ＵＶ光）を照射する工程を示す模式断面図である。基板１と光導波路型３７との間に配置された紫外線硬化型樹脂４０を基板１と光導波路型３７とに密着させた状態で、ＵＶ光を型外から紫外線硬化型樹脂４０に照射して、紫外線硬化型樹脂４０を硬化させる。これによって、基板１の一方の面側に光導波路を形成することができる。紫外線硬化型樹脂４０を硬化は、紫外線硬化型樹脂４０を挟むように基板１と光導波路型３７との間に圧力をかけながら行うことが好ましい。【００８５】
紫外線（ＵＶ光）の照射条件は、例えば、以下のようにすることができる。まず、１ｍｍのスリットを用い、長さ１００ｍｍを３往復／ｍｉｎの速さで移動させる仮照射を行う。その後、スリットを撤去し、紫外線硬化型樹脂４０の全面に一括で露光する本照射を行う。仮照射及び本照射の積算照射量は、例えば１００００ｍＪ／ｃｍ２とすることができる。このように、仮照射と本照射とを行うことで急激な硬化反応を抑えることができ、紫外線硬化型樹脂の硬化収縮による転写不良を一層確実に防止することができる。【００８６】
上述の通り、紫外線硬化型樹脂４０を硬化させることにより、光導波路２と光導波路側ベース層６とを形成した後、図４（ｃ）に示すように、一方の面側に光導波路２が形成された基板１を光導波路型３７から離す（離型）ことによって、光導波路側ベース層６と光導波路側ベース層６上に形成された光導波路２とからなる光導波路部材２０が形成された基板１が得られる。【００８７】
この光導波路２は、光導波路側ベース層６を介して基板１に固定されている。このため、光導波路２を直接基板１の面に直接固定する場合に比べて、強固に基板１上に固定することができる。【００８８】
なお、光導波路側ベース層６の厚みは、５μｍ以上になると、入射した光が、漏れ出し易くなり、光損失を十分に抑制できない傾向がある。特に、この光損失は、光導波路の光路が長くなるほど顕著となる。光導波路側のベース層６の厚みは、光導波路型３７のキャビティ体積、紫外線硬化型樹脂の延び面積、滴下時に測定した紫外線硬化型樹脂の質量または体積などに応じて制御することができる。また、光導波路の形成時に非接触測定器によりモニタリングして調整することもできる。なお、光の結合効率を一層向上させる観点から、光導波路側のベース層６の厚みは、３μｍ以下にすることが好ましい。【００８９】
（２）レンズ形成ステップ
図５は、基板上にレンズ型を用いてレンズを形成するレンズ形成ステップを模式的に示す図である。実際には複数個のモジュールを一括して形成するが、図５では説明のため簡略化し、一つの光導波路のみを示す。【００９０】
レンズ形成ステップでは、光導波路部材が形成された基板１の一方の面とは反対側の他方の面にレンズ部材を形成する。このステップでは光導波路２に備えられる光入出射用の傾斜部２ｂと対向する位置に、光入出射用のレンズを紫外線硬化型樹脂成形により形成する。レンズを成形する際、入出射する傾斜部２ｂの中央部にレンズ光軸が配置されるように、位置決め（アライメント処理）を行う。【００９１】
光導波路モジュール製造装置の構成を、図５（ａ）を用いて説明する。上述の通り形成されたレンズ型２９は、上下駆動ステージ４２に真空吸着によりセットされる。レンズ型２９には、予め光導波路モジュールを形成する際にレンズ型２９を位置あわせするためのアライメントマークｍ１、ｍ２、ｍ３、ｍ４が設けられている。すでに光導波路２が形成されている基板１は、ホルダー４３ａにセットされ、基板押さえ４３ｂで固定される。光導波路モジュール製造装置には、アライメントマークを撮像する複数台（本実施形態では４台）のＣＣＤカメラが設けられている。このＣＣＤカメラにより、レンズ型のアライメントマークｍ１〜ｍ４を撮像して、予め位置座標を算出し、製造装置のメモリに記憶しておく（ターゲット登録ともいう）。【００９２】
また、上記ＣＣＤカメラは、光導波路が形成された光導波側ベース層６上に設けられたアライメントマークＭ１、Ｍ２、Ｍ３，Ｍ４をＣＣＤカメラで撮像し、位置座標を算出し、メモリに記憶する（オブジェクト登録ともいう）。【００９３】
図５に基づいてレンズ形成ステップの詳細について以下に説明する。図５（ａ）に示すように、レンズ型２９のレンズパターンが形成された面に紫外線硬化型樹脂４４を所定量滴下塗布する。本実施形態のレンズ形成に用いる紫外線硬化型樹脂は、硬化収縮率が６〜７％、粘度が２６００〜２８００ｍＰａ・S（２５℃）であり、硬化後の屈折率は１．５５３６である。【００９４】
次に上下駆動ステージ４２を上昇させて、シランカップリング処理されている基板１の他方の面に、レンズ型上に滴下された紫外線硬化型樹脂を密着させる。図５（ｂ）は、紫外線硬化型樹脂を基板１の他方の面とレンズ型２９とに密着させた状態を示している。このように紫外線硬化型樹脂を基板１の他方の面とレンズ型２９に密着させた状態で、予めターゲット登録されたターゲット座標（ｍ１〜ｍ４）の位置に対してオブジェクト登録されたオブジェクト座標（Ｍ１〜Ｍ４）の位置を合わせる。この時、ターゲット登録されたターゲット座標位置とオブジェクト登録されたオブジェクト座標位置とのずれ量を計算し、その計算結果に基づいて、基板１がセットされている装置のホルダー４３ａを水平方向に移動させる位置合わせを行う。その後、レンズ型２９と基板１の他方の面との間の紫外線硬化型樹脂の厚さが所望の厚さになるまで上下駆動ステージ４２を上昇させる。【００９５】
上記紫外線硬化型樹脂の厚さが所望の値になった位置でターゲット座標（ｍ１、ｍ２、ｍ３、ｍ４）とオブジェクト座標（Ｍ１、Ｍ２、Ｍ３、Ｍ４）との位置合わせを再度行う。このようにアライメントマークに基づいて、基板１（光導波路）とレンズ型２９との位置あわせを行う工程を「位置決めステップ」という。【００９６】
位置決めステップ終了後に紫外線（ＵＶ光）の照射を行う。これによって、位置精度が高く、光の結合効率に十分に優れる光導波路モジュールを得ることができる。なお、紫外線照射の積算照射光量は、例えば、１００００ｍＪ／ｃｍ２とすることができる。【００９７】
なお、レンズ側ベース層７では光損失は発生しないため、光導波路側ベース層６よりも、厚さを薄くする必要性は小さい。レンズ側ベース層７の厚さはレンズの設計範囲内に収まり、且つ成形しやすい厚さにすればよい。レンズ側ベース層７を十分厚くすること（１０μm以上）により、光硬化型樹脂の硬化収縮による転写不良の発生が抑制されるので、紫外線を高パワーで一括照射することができる。【００９８】
次に、図５（ｃ）に示すように、ＵＶ光の照射終了後、レンズ型２９をセットした上下駆動ステージ４２を下降させて、レンズ型２９からレンズ部材３０を剥離する。これによって、光導波路が形成された面とは反対側の、基板１の他方の面上にレンズ部材３０が形成される。【００９９】
なお、多数個のレンズ及び光導波路を成形するレンズ型及び光導波路型を製作することにより、光導波路モジュールを大量に効率よく生産することができる。光導波路モジュール一個あたりのサイズが２０ｍｍ角であれば、切断しろ０．３ｍｍを加えた間隔２０．３ｍｍで一枚の基板の上に、マトリクス状に５×５個の光導波路モジュールを並べたとしても、１０１．２ｍｍ角の領域ですむ。例えば、このサイズのレンズ型及び光導波路型を作製することにより、光導波路モジュールの量産効果を高めることができる。なお、アライメントマークはモジュール毎に任意の個数作製することができる。本実施形態の位置決めステップによれば、全モジュールの位置あわせを一括して行うことができる。【０１００】
このように多数個取りのレンズ型及び光導波路型を製作する場合、ステッパーを用いることにより、光導波路２の傾斜部２ｂとレンズ３の中心部とがそれぞれ相対するように、精度良く位置決めすることができる。【０１０１】
すなわち、本実施形態の高分子光導波路モジュールの製造方法は、実装基板の一方の面上に光硬化樹脂を用いて押圧成形により光導波路を形成するステップと、前記実装基板の他方の面に、前記ステップにて形成した光導波路の４５度傾斜部に対向した位置に光硬化型樹脂を用いて押圧成形により光入出射用レンズを形成するステップと、を含んでいる。そして、光入出射用レンズを形成するステップにおいて、成形された導波路面側及びレンズ成型用型側に予め設けられたアライメントマークに基づいて、導波路の４５度傾斜部とレンズの光軸とをアライメントし、その後でレンズ側成形樹脂を硬化することを特徴としている。【０１０２】
上記の製造方法によって、高分子光導波路を支持する実装基板と、該実装基板の一方の面上に形成された高分子光導波路と、該実装基板の他方の面上に形成されレンズとを備えた光導波路モジュールが得られる。光導波路は、光導波路内または外へ光を反射させるための傾斜部を備えており、レンズの位置は光導波路内に形成されている傾斜部と対向する位置とされている。なお、実装基板上のレンズ側には台座が備えられており、その台座の厚みは、ＳＡＧ量３０μｍの時１０〜２５μｍとなっている。【０１０３】
なお、本発明は上記実施形態に限定されるものではない。上記実施形態では、光導波路モジュールの製造を、光導波路形成ステップ、レンズ形成ステップの順で実施したが、レンズ形成ステップ、光導波路ステップの順で実施してもよい。また、製造時間の短縮のため、光導波路形成ステップとレンズ形成ステップとを同時に実施してもよい。また、位置決めステップは、光導波路及びレンズの少なくとも一方を形成するための光硬化型樹脂を硬化させる前に行うことができる。例えば、位置決めステップは、光導波路形成ステップにおいて行ってもよいし、光導波路形成ステップ及びレンズ形成ステップの前に行ってもよい。
【産業上の利用可能性】
【０１０４】
本発明によれば、光導波路モジュール及びその製造方法は、平面基板に高分子樹脂を用いて微細な様々な光学素子パターンの加工及びその集積化に利用することができる。
【図１】
2008062836.tif 000003
【図２】
2008062836.tif 000004
【図３】
2008062836.tif 000005
【図４】
2008062836.tif 000006
【図５】
2008062836.tif 000007
【国際調査報告】
2008062836.tif 000008
2008062836.tif 000009
2008062836.tif 000010
2008062836.tif 000011